(57)【要約】【課題】高粘度化といった手法によらず，潤滑性に優れ，かつ，作業性が改善された非鉄金属の引抜き加工用潤滑剤を提供する。【解決手段】  基油及び分岐オレフィンポリマーを含有する非鉄金属の引抜用潤滑剤であって，該分岐オレフィンポリマーが，ポリイソブチレン，ポリイソプレン，エチレン−プロピレン共重合体，及びスチレン−ブタジエン共重合体からなる群より選ばれる少なくとも一種であり，かつ，平均分子量が１万〜５００万であり，室温下，該引抜用潤滑剤を満たした液槽中に円柱棒（φ４．０ｍｍ）を浸漬させ，速度０．５ｍ／ｍｉｎで該円柱棒を液面から鉛直方向に引き上げるときに形成される液注の破断地点における，該液柱の伸び量が４〜４０ｃｍであり，該引抜用潤滑剤の４０℃における動粘度が５００〜５０００ｍｍ2／ｓであることを特徴とする，非鉄金属の引抜用潤滑剤。【選択図】なし【特許請求の範囲】
【請求項１】
基油及び分岐オレフィンポリマーを含有する非鉄金属の引抜用潤滑剤であって，
該分岐オレフィンポリマーが，ポリイソブチレン，ポリイソプレン，エチレン−プロピレン共重合体，及びスチレン−ブタジエン共重合体からなる群より選ばれる少なくとも一種であり，かつ，平均分子量が１万〜５００万であり，
室温下，該引抜用潤滑剤を満たした液槽中に円柱棒（φ４．０ｍｍ）を浸漬させ，速度０．５ｍ／ｍｉｎで該円柱棒を液面から鉛直方向に引き上げるときに形成される液注の破断地点における，該液柱の伸び量が４〜４０ｃｍであり，
該引抜用潤滑剤の４０℃における動粘度が５００〜５０００ｍｍ2／ｓである
ことを特徴とする，非鉄金属の引抜用潤滑剤。
【請求項２】
さらに，エステル，アルコール及びカルボン酸からなる群より選ばれる少なくとも一種の油性剤を含有する，請求項１に記載の非鉄金属の引抜用潤滑剤。
【請求項３】
前記基油，油性剤，及び分岐オレフィンポリマーの合計中，
前記分岐オレフィンポリマーの含有量が０．０００１重量％（１ｐｐｍ）〜５０重量％である，請求項１又は２に記載の非鉄金属の引抜用潤滑剤。
【請求項４】
前記基油，油性剤，及び分岐オレフィンポリマーの合計中，
前記分岐オレフィンポリマーの含有量が０．０００１重量％〜２０重量％であり，かつ，
前記分岐オレフィンポリマーの平均分子量が１０万〜３００万である，請求項３に記載の非鉄金属の引抜用潤滑剤。
【請求項５】
前記分岐オレフィンポリマーがポリイソブチレンである，請求項１〜４のいずれか一項に記載の非鉄金属の引抜用潤滑剤。
【発明の詳細な説明】
【技術分野】
【０００１】
本発明は，アルミニウムや銅に代表される非鉄金属，又はこれらを他の材料に被覆した線，棒又は鋼管の引抜き加工用の潤滑剤に関する。
【背景技術】
【０００２】
従来，アルミニウム又は銅などの非鉄金属や，例えば，アルミニウム鋼管のようにこれらの非鉄金属を他の材料に被覆した線材，棒材又は管材の引抜き加工では，被加工材とダイスとが直接接触して焼き付くのを防止し，滑り易くして安定した加工状態を維持するために潤滑剤が使用される。
【０００３】
引抜き加工用の潤滑剤には，鉱油，又はポリブテン等の高粘度の合成炭化水素油を基油とし，これに各種の添加剤として，脂肪酸，脂肪酸エステル若しくはアルコール等の油性剤や，リン，硫黄，又は塩素系の極圧剤を一種又は二種以上混合して配合したものがある。引抜き加工での潤滑性を向上させるために，油性剤を増量させたり，鉱油の粘度を高めるなど，導入油量を調整することで対処している。
【０００４】
しかしながら，近年の引抜き加工の高速化に伴い，これまでの技術では，引抜き加工時に油膜切れによる焼付きが発生することがあり，引抜き加工の妨げになっていた。このような場合，潤滑剤をより高粘度化することにより摩擦面に対して導入油量を増加させ油膜切れによる焼付き防止を図るのが一般的である。
【０００５】
潤滑性に優れる引抜き加工用潤滑剤として，特許文献１には，４０℃の粘度が６００〜４５０００ｃＳｔのポリブテンやポリイソブチレン等の潤滑ベース油に，油脂又は脂肪族ジカルボン酸を２〜２５重量％添加し，さらに必要に応じて，高級脂肪酸，高級アルコール等の油性向上剤を配合した引抜き加工用潤滑油が開示されている。前記引抜き加工用潤滑油は，温度に対する粘度変化が小さく，化学的にも安定でかつ線材表面に対しても付着性に優れることから，摩擦面に良好な潤滑被膜（油膜）を形成する。
【０００６】
特許文献２には，アルミニウムろう付け用フラックス入りワイヤーの伸線加工潤滑剤として，添加剤としてアルコールを１〜２０重量％含有し，残部に基油として，動粘度３０００ｃＳｔ（４０℃）以上のポリイソブチレン，及び動粘度２０ｃＳｔ（４０℃）以下のポリイソブチレンを含有し，全体の動粘度が４００〜１０００ｃＳｔ（４０℃）である伸線加工潤滑油が開示され，該伸線加工潤滑油が伸線加工時の潤滑性が良く，焼付きが発生しにくく，伸線加工後の焼鈍を行う場合に残炭が少ないこと等が開示されている。
【先行技術文献】
【特許文献】
【０００７】
【特許文献１】特許第２５５１４５９号公報
【特許文献２】特開２００８−１８２５号公報
【発明の概要】
【発明が解決しようとする課題】
【０００８】
引抜き加工用潤滑剤の性能を高める手法としては，高粘度化が一般的である。高速で引抜き加工を行うと，ダイスやプラグなどの工具温度が上昇し潤滑剤の粘度が低下する。そして，導入油膜の破断（油膜切れ）により，工具と被加工材料とが金属接触し，凝着および焼付きが起こる。このため，引抜き加工の高速化には限界があり，上記した従来技術における潤滑油は，その性能に未だ改善の余地がある。また，高粘度のものについては，加工機周辺や床等への付着や，線，棒，管，特に管内の残油及び残渣生成したときの洗浄除去の困難さや高粘度で流動性がないための取り扱いの困難さといった作業性に問題がある。
【０００９】
本発明は，高粘度化といった手法によらず，潤滑性に優れ，作業性の改善を図った引抜き加工用潤滑剤組成物を提供することを目的とする。
【課題を解決するための手段】
【００１０】
本発明は，上記した従来技術における課題を解決するものであり，以下の事項からなる。
本発明の非鉄金属の引抜用潤滑剤は，基油及び分岐オレフィンポリマーを含有する引抜用潤滑剤であって，該分岐オレフィンポリマーが，ポリイソブチレン，ポリイソプレン，エチレン−プロピレン共重合体，及びスチレン−ブタジエン共重合体からなる群より選ばれる少なくとも一種であり，かつ，平均分子量が１万〜５００万であり，室温下，該引抜用潤滑剤を満たした液槽中に円柱棒（φ４．０ｍｍ）を浸漬させ，速度０．５ｍ／ｍｉｎで該円柱棒を液面から鉛直方向に引き上げるときに形成される液注の破断地点における，該液柱の伸び量が４〜４０ｃｍであり，該引抜用潤滑剤の４０℃における動粘度が５００〜５０００ｍｍ2／ｓであることを特徴とする。
【００１１】
さらに，エステル，アルコール及びカルボン酸からなる群より選ばれる少なくとも一種の油性剤を含有することが好ましい。
前記基油，油性剤，及び分岐オレフィンポリマーの合計中，前記分岐オレフィンポリマーの含有量は０．０００１重量％（１ｐｐｍ）〜５０重量％であることが好ましい。
前記基油，油性剤，及び分岐オレフィンポリマーの合計中，前記分岐オレフィンポリマーの含有量は０．０００１重量％〜２０重量％であり，かつ，前記分岐オレフィンポリマーの平均分子量は１０万〜３００万であることが好ましい。
前記分岐オレフィンポリマーはポリイソブチレンであることが好ましい。
【発明の効果】
【００１２】
本発明の引抜き用潤滑剤は，特定の分岐オレフィンポリマーを含有させることにより，比較的低粘度でも糸引き性に優れる。つまり，本発明の引抜用潤滑剤では，糸引き性及び粘度のバランスが最適化されている。
本発明は，低粘度でありながら潤滑性に優れた引抜き用潤滑剤を見出したものであり，引抜き用潤滑剤は，高速で引抜き加工を行っても，油膜切れを発生することなく，効率良く安定的に引抜き加工ができるという効果を発揮する。
【図面の簡単な説明】
【００１３】
【図１】図１は試験機模式図である。
【図２】図２は引抜き用線材を超硬ダイスの中を通して引き抜き，細く加工する様子を示す図である。
【発明を実施するための形態】
【００１４】
以下，本発明について詳細に説明する。
本発明の非鉄金属の引抜用潤滑剤（以下単に「引抜用潤滑剤」ともいう。）は，基油及び分岐オレフィンポリマーを含有し，該分岐オレフィンポリマーが，ポリイソブチレン，ポリイソプレン，エチレン−プロピレン共重合体，及びスチレン−ブタジエン共重合体からなる群より選ばれる少なくとも一種であり，かつ，平均分子量が１万〜５００万であり，室温下，該引抜用潤滑剤を満たした液槽中に円柱棒（φ４．０ｍｍ）を浸漬させ，速度０．５ｍ／ｍｉｎで該円柱棒を液面から鉛直方向に引き上げるときに形成される液注の破断地点における，該液柱の伸び量が４〜４０ｃｍであり，該引抜用潤滑剤の４０℃における動粘度が５００〜５０００ｍｍ2／ｓであることを特徴とする。
【００１５】
以下，上記引抜用潤滑剤の各要件について詳細に説明する。
上記引抜用潤滑剤には，基油として，鉱油，非水素添加及び水素添加（水添）のポリブテン，並びにイソパラフィン（水添ポリイソブテン）からなる群より選ばれる少なくとも一種が含まれる。すなわち，上記引抜用潤滑剤には，潤滑剤に通常用いられる任意の基油を添加することができる。
上記基油は，一種単独で用いてもよいし，二種以上を混合して用いてもよい。
【００１６】
上記引抜用潤滑剤における上記基油の含有量は，基油と分岐オレフィンポリマーとの合計中，通常１０〜９０重量％，好ましくは４０〜８０重量％である。上記基油の含有量を上記範囲内で適宜変更することにより，引抜用潤滑剤の粘度を容易に調整することができる。
【００１７】
上記引抜用潤滑剤には，分岐オレフィンポリマーとして，ポリイソブチレン，ポリイソプレン，エチレン−プロピレン共重合体，及びスチレン−ブタジエン共重合体からなる群より選ばれる少なくとも一種であり，かつ，平均分子量が１万〜５００万であるポリマーが含まれる。
上記したポリイソブチレン，ポリイソプレン，エチレン−プロピレン共重合体，及びスチレン−ブタジエン共重合体は，水素添加又は水素非添加のいずれであってもよい。
これらの分岐オレフィンポリマーは，その平均分子量が１０万〜３００万であることが好ましく，５０万〜２００万であることがより好ましい。なお，平均分子量は，通常，ゲルパーミエーションクロマトグラフィー（ＧＰＣ）により測定される数平均分子量（Ｍｎ）を指す。分岐オレフィンポリマーの平均分子量を１万〜５００万の範囲内で適宜変更することにより，引抜用潤滑剤の粘度及び糸引き性のバランスを調整することができる。分岐オレフィンポリマーの平均分子量が５００万を超えると，糸引き性は高いものの，液流動性が低下するために，潤滑性向上の妨げとなることがある。
【００１８】
上記引抜用潤滑剤における分岐オレフィンポリマーの含有量は，基油，分岐オレフィンポリマー，及び後述する油性剤の合計中，０．０００１重量％（１ｐｐｍ）〜５０重量％，好ましくは０．０００１重量％（１ｐｐｍ）〜２０重量％である。上記分岐オレフィンポリマーの含有量が０．０００１重量％（１ｐｐｍ）未満であると，引抜用潤滑剤が充分な糸引き性を発揮できないことがある。一方，５０重量％超であると，糸引き性が著しく高くなり，液流動性が低下し，潤滑性向上の妨げとなることがある。
【００１９】
上記引抜用潤滑剤には，基油及び分岐オレフィンポリマーに加えて，さらに，エステル，カルボン酸及びアルコールからなる群より選ばれる少なくとも一種の油性剤を含有させることができる。
分子の一端に金属と強く結合する極性基を持ち，かつ，長い炭素鎖を持つ極性化合物は，物理吸着や化学吸着により，金属表面に吸着膜を形成する。油性剤は，引抜用引抜き材料やダイス等の金属表面に吸着膜を形成し，比較的低温低荷重の場合に摩耗低減効果を発揮する添加剤である。
【００２０】
ここで，上記油性剤として添加するエステルとしては，一般式 Ｒ1Ｃ（＝Ｏ）ＯＲ2（Ｒ1は炭素数８〜２０のアルキル基；Ｒ2は炭素数１〜２４のアルキル基）で表される脂肪酸エステルが好ましい。上記エステルの具体例としては，カプリル酸メチル，カプリル酸エチル，カプリル酸プロピル，カプリル酸ブチル，ペラルゴン酸メチル，ペラルゴン酸エチル，ペラルゴン酸プロピル，ペラルゴン酸ブチル，カプリン酸メチル，カプリン酸エチル，カプリン酸プロピル，カプリン酸ブチル，ラウリン酸メチル，ラウリン酸エチル，ラウリン酸プロピル，ラウリン酸ブチル，ミリスチン酸メチル，ミリスチン酸エチル，ミリスチン酸プロピル，ミリスチン酸ブチル，パルミチン酸メチル，パルミチン酸エチル，パルミチン酸プロピル，パルミチン酸ブチル，ステアリン酸メチル，ステアリン酸エチル，ステアリン酸プロピル，ステアリン酸ブチル，オレイン酸メチル，オレイン酸エチル，オレイン酸プロピル，及びオレイン酸ブチル等がある。なお，上記エステルの中でも，モノエステルに限らず，ジエステル，トリエステル，テトラエステル，ヒンダートエステル構造も含む。すなわち，上記脂肪酸と多価アルコールとのエステル化物等も挙げられる。多価アルコールとしては，エチレングリコール，グリセリン，ソルビトール，ネオペンチルグリコール，トリメチロールプロパン，ペンタエリスリトール等が挙げられる。また，特にグリセリンと脂肪酸のエステルである油脂についても菜種油のような天然油脂や合成品も含む。
【００２１】
上記カルボン酸の具体例としては，カプリン酸，ウンデカン酸，ラウリン酸，トリデカン酸，デミスリチン酸，ペンタデカン酸，パルチミン酸，マルガリン酸，ステアリン酸，及びベヘン酸等の直鎖飽和脂肪酸や，パルミトレイン酸，オレイン酸，リノール酸，リノレン酸，及びリシノール酸等の不飽和脂肪酸がある。これらのうち，潤滑性，作業性，長期安定性及びコストの面を考慮すると，ラウリン酸，ミリスチン酸，パルミチン酸，及びオレイン酸等が好ましい。
【００２２】
上記アルコールの具体例としては，一般式 Ｒ3ＯＨ（ただし，Ｒ3は炭素数４〜２４のアルキル基）で表される高級アルコールが好ましい。Ｒ3の炭素数は１２〜１８がより好ましい。
【００２３】
また，上記引抜用潤滑剤における油性剤の含有量は，基油，分岐オレフィンポリマー及び油性剤の合計中，通常０．１〜６０重量％，好ましくは１〜４０重量％である。
【００２４】
その他，上記引抜用潤滑剤には，本発明の効果を損なわない範囲内で，炭酸カルシウム等の無機物や，ＰＴＦＥ（ポリテトラフルオロエチレン）等の耐熱樹脂といった添加剤を含有してもよい。これらの添加剤の含有量は，基油，分岐オレフィンポリマー及び油性剤の合計中，通常０．１〜６０重量％，好ましくは１〜４０重量％である。
【００２５】
上記のとおり，潤滑剤を高粘度化することで，潤滑性は向上する。しかしながら，高粘度化による弊害，具体的には，潤滑剤が加工機周辺や床に付着すると，洗浄・除去が困難である他，流動性が乏しいため取り扱いが困難となるといった作業上の問題が生じる。本発明では，上記引抜用潤滑剤中に，屈曲した構造を有する高分子量の分岐オレフィンポリマーを添加することで，該分岐ポリブチレンがレオペクシー性により，せん断応力の高い過大な摩擦状態にあっても高い粘性を保持するため，油膜破断が発生し難くなり，焼付きの防止が可能となる。つまり，本発明の引抜用潤滑剤は，特定の分岐オレフィンポリマーを含有することで，高粘度化しなくても，高い糸引き性を有することができ，引抜き加工に必要な潤滑性を発揮することができる。なお，糸引き性とは，粘度の高い液体の中に棒を入れて手早く引き上げた時に液体が糸を引く性質をいう。
【００２６】
ここで，上記引抜用潤滑剤の潤滑性は，図１に示すように，滑り距離試験により評価する。すなわち，引抜用潤滑剤１をアルミニウム試験板２上に少量滴下し，鋼球５を一定荷重Ｗで押し付け，該引抜用潤滑剤１を一定の滑り速度で滑らせて，鋼球５に働く摩擦力Ｐをストレインゲージにより検出し，μ＝Ｐ／Ｗの式により摩擦係数μを算出する。油膜切れが起きると，この摩擦係数が急上昇することから，本発明では，摩擦係数が急上昇した時点までの滑り距離を潤滑性としている。
【００２７】
糸引き性の指標として，室温下，引抜用潤滑剤を満たした液槽中に円柱棒（φ４．０ｍｍ）を浸漬させ，速度０．５ｍ／ｍｉｎで該円柱棒を液面から鉛直方向に引き上げるときに形成される液注の破断地点における，該液柱の伸び量が４〜４０ｃｍである。
この液柱の伸び量が４ｃｍ未満であると，上記引抜用潤滑剤の粘性が低いために，引抜き材料に充分に付着させることが難しい場合がある。一方，前記液柱の伸び量が４０ｃｍを超えると，過度に粘性が高く，従来技術における問題が解消されるとは言い難い。前記液柱の伸び量は４〜４０ｃｍが好ましく，４〜２０ｃｍがより好ましい。
【００２８】
加えて，上記引抜用潤滑剤の４０℃における動粘度は５００〜５０００ｍｍ2／ｓである。動粘度が５００ｍｍ2／ｓ以上であると，上記引抜用潤滑剤中に分岐オレフィンポリマーを添加することによる糸引き性の発現を確認することができる。ただし，５０００ｍｍ2／ｓを超えると，洗浄除去の困難さや取扱いが困難といった作業性の問題が従来技術と変わらなくなる。
【００２９】
本発明の引抜用潤滑剤は，基油，分岐オレフィンポリマー及び油性剤を，通常の方法で攪拌・混合して調製することができる。
【００３０】
本発明の引抜用潤滑剤は，特に，アルミニウムや銅に代表される非鉄金属，またはこれらを金属に被覆した線，棒又は鋼管の引抜き加工に好適に用いられる。なお，本発明の引抜用潤滑剤が，その他の用途，例えば，プレス加工，しぼり加工，しごき加工，曲げ加工，転造加工，冷間鍛造加工などの潤滑剤としても広く使用可能であることはいうまでもない。
【実施例】
【００３１】
以下，本発明を実施例及び比較例に基づき，さらに具体的に説明するが，本発明はこれらの実施例等により制限されるものではない。
〔実施例１〕
［１］引抜用潤滑剤の調製
基油としてポリブテン（動粘度：２１００ｍｍ2／ｓ）８０．８５重量％と，油性剤として，オレイン酸６．９重量％及び菜種油１２重量％と，分岐オレフィンポリマーとしてポリイソブチレン（平均分子量１６０万）０．１５重量％と，非鉄防食剤としてベンゾトリアゾール０．１重量％とを混合して，試料を調製した。
なお，実施例及び比較例において，基油，油性剤，分岐オレフィンポリマー，及び非鉄防食剤の合計を１００重量％とする。
【００３２】
［２］引抜用潤滑剤の評価
（１）糸引き性
２５℃下，得られた試料を１０ｍＬ入れた５０ｍＬビーカーに，直径φ４．０ｍｍの円柱棒を浸漬させ，０．５ｍ／ｍｉｎの速度で円柱棒を液面から垂直方向に引き上げ，形成された液柱の破断地点における液柱の伸び量（ｃｍ）を測定した。
結果を表３に示す。
【００３３】
（２）潤滑性（滑り距離）
表１に示す滑り距離試験により，試料の潤滑性を評価した。
図１に示すように，アルミニウム試験板上に試料を０．５ｍＬ滴下し，鋼球を一定荷重（負荷荷重Ｗ）で押し付け，試料を一定の滑り速度で滑らせた。鋼球に働く摩擦力Ｐをストレインゲージにより検出し，μ＝Ｐ／Ｗの式により摩擦係数μを算出した。
油膜切れが起きることで摩擦係数の上昇が認められることから，摩擦係数が急上昇した距離を滑り距離（ｍｍ）として測定した。
結果を表３に示す。
【００３４】
【表１】
2019038971.tif 000002
【００３５】
（３）引抜力及び表面性状（焼付き）
表２に示す線材の引抜き試験により，引抜力及び表面性状（焼付き）を評価した。
アルミニウム線材を試料に浸漬した後，超硬ダイスの中を速度０．５ ｍ／ｍｉｎで引抜き，引抜き力（ｋｇ）をロードセルで検知した荷重の最大値で評価した。
得られた材料について焼付きの発生を目視で観察した。焼付きが発生した場合を「有」，焼付きが発生せず，線材表面が良好であった場合を「無」とした。
その結果，引抜き力においては，実施例では１１９〜１４６ｋｇ，比較例では１２１〜１５５ｋｇであり，実施例の優位性は認められなかった。しかしながら，引抜き加工後の材料表面において，実施例は焼きつきが認められないのに対して，比較例には焼きつきが認められた。
結果を表３に示す。
【００３６】
【表２】
2019038971.tif 000003
【００３７】
（４）作業性
試料を線材に塗布する際の取り扱い易さについて，５００ｍＬビーカーに試料を２００ｍＬ加え，攪拌時に試料が流動性を示す場合を「良」とし，流動性を示さない，あるいは固化傾向にある場合を「悪」とした。
結果を表３に示す。
【００３８】
〔実施例２〕
基油としてポリブテン（動粘度：９０００ｍｍ2／ｓ）８０．９重量％と，油性剤として，オレイン酸１８．９重量％と，分岐オレフィンポリマーとしてポリイソブチレン（平均分子量１６０万）０．１重量％と，非鉄防食剤としてベンゾトリアゾール０．１重量％とを混合して，試料を調製した。
得られた試料を実施例１と同様の方法で評価した。
結果を表３に示す。
【００３９】
〔実施例３〕
基油として，ポリブテン（動粘度：２４０００ｍｍ2／ｓ）５０．９３重量％及びポリブテン（動粘度：９０００ｍｍ2／ｓ）３０重量％と，油性剤として，オレイン酸１８．９重量％と，分岐オレフィンポリマーとしてポリイソブチレン（平均分子量１６０万）０．０７重量％と，非鉄防食剤としてベンゾトリアゾール０．１重量％とを混合して，試料を調製した。
得られた試料を実施例１と同様の方法で評価した。
結果を表３に示す。
【００４０】
〔実施例４〕
基油としてポリブテン（動粘度：２４０００ｍｍ2／ｓ）８０．９５重量％と，油性剤として，オレイン酸６．９重量％及び菜種油１２重量％と，分岐オレフィンポリマーとしてポリイソブチレン（平均分子量１６０万）０．０５重量％と，非鉄防食剤としてベンゾトリアゾール０．１重量％とを混合して，試料を調製した。
得られた試料を実施例１と同様の方法で評価した。
結果を表３に示す。
【００４１】
〔実施例５〕
基油として，ポリブテン（動粘度：２４０００ｍｍ2／ｓ）６０．９８重量％及びポリブテン（動粘度：１７００００ｍｍ2／ｓ）２０重量％と，油性剤として，オレイン酸１８．９重量％と，分岐オレフィンポリマーとしてポリイソブチレン（平均分子量３００万）０．０２重量％と，非鉄防食剤としてベンゾトリアゾール０．１重量％とを混合して，試料を調製した。
得られた試料を実施例１と同様の方法で評価した。
結果を表３に示す。
【００４２】
〔実施例６〕
基油として，ポリブテン（動粘度：２４０００ｍｍ2／ｓ）６０．９９９９重量％及びポリブテン（動粘度：１７００００ｍｍ2／ｓ）２０重量％と，油性剤として，オレイン酸１８．９重量％と，分岐オレフィンポリマーとしてポリイソブチレン（平均分子量３００万）０．０００１重量％と，非鉄防食剤としてベンゾトリアゾール０．１重量％とを混合して，試料を調製した。
得られた試料を実施例１と同様の方法で評価した。
結果を表３に示す。
【００４３】
〔実施例７〕
基油として，鉱油（動粘度：４８０ｍｍ2／ｓ）７７重量％と，分岐オレフィンポリマーとしてポリイソブチレン（平均分子量６万）２３重量％とを混合して，試料を調製した。
実施例１と同様にして，得られた試料を評価した。
結果を表３に示す。
【００４４】
〔実施例８〕
基油として，ポリブテン（動粘度：２４０００ｍｍ2／ｓ）８０．９７重量％と，油性剤として，オレイン酸６．９重量％及び菜種油１２重量％と，分岐オレフィンポリマーとしてポリイソプレン（平均分子量５０万）０．０３重量％と，非鉄防食剤としてベンゾトリアゾール０．１重量％とを混合して，試料を調製した。得られた試料を実施例１と同様の方法で評価した。
結果を表３に示す。
【００４５】
〔実施例９〕
基油としてポリブテン（動粘度：２４０００ｍｍ2／ｓ）８０．９３重量％と，油性剤として，オレイン酸６．９重量％及びＣ１４−１５分岐・直鎖アルコール混合物１２重量％と，分岐オレフィンポリマーとしてポリイソブチレン（平均分子量１６０万）０．０７重量％と，非鉄防食剤としてベンゾトリアゾール０．１重量％とを混合して，試料を調製した。
得られた試料を実施例１と同様の方法で評価した。
結果を表３に示す。
【００４６】
【表３】
2019038971.tif 000004
【００４７】
〔比較例１〕
実施例４において，分岐オレフィンポリマーを使用しなかったこと以外は，実施例４と同様にして，試料を調製した。
得られた試料を実施例１と同様の方法で評価した。結果を表４に示す。
比較例１の試料は糸引き性が劣っていた。また，滑り距離も短く，焼付きの発生がみられた。
【００４８】
〔比較例２〕
実施例１において，分岐オレフィンポリマーを使用しなかったこと以外は，実施例１と同様にして，試料を調製した。
得られた試料を実施例１と同様の方法で評価した。結果を表４に示す。
比較例２の試料は糸引き性に劣っていた。また，滑り距離も短く，焼付きの発生がみられた。
【００４９】
〔比較例３〕
基油としてポリブテン（動粘度：９０００ｍｍ2／ｓ）７５重量％と，油性剤としてダイマー酸２５重量％とを混合して，試料を調製した。なお，この試料は，特許文献１の引抜き加工用潤滑油の一形態に該当する。
得られた試料を実施例１と同様の方法で評価した。結果を表４に示す。
比較例３の試料は糸引き性に劣っていた。また，滑り距離も短く，焼付きの発生がみられた。
【００５０】
〔比較例４〕
基油として，鉱油（動粘度４８０ｍｍ2／ｓ）９重量％及びポリブテン（動粘度：２４０００ｍｍ2／ｓ）７０重量％と，油性剤として，オレイン酸１０重量％及びステアリン酸ブチルエステル１０重量％と，潤滑添加剤として，カルナバ蝋１重量％とを混合して，試料を調製した。なお，この試料は，特許第４７８３０２６号公報のアルミニウム管抽伸潤滑油の一形態に該当する。
得られた試料を実施例１と同様の方法で評価した。結果を表４に示す。
比較例４の試料は糸引き性に劣っていた。また，滑り距離も短く，焼付きの発生がみられた。
【００５１】
〔比較例５〕
基油として，ポリブテン（動粘度：２１００ｍｍ2／ｓ）６３重量％と，油性剤として，Ｃ１４〜Ｃ１５の分岐アルコール混合物２５重量％と，分岐オレフィンポリマーとしてポリイソブチレン（平均分子量６万）１２重量％とを混合して，試料を調製した。なお，この試料は，特許第４９７０７７７号公報の鋼管加工用潤滑油に近い形態である。
得られた試料を実施例１と同様の方法で評価した。結果を表４に示す。
比較例５の試料は糸引き性に劣っていた。また，滑り距離も短く，焼付きの発生がみられた。
【００５２】
〔比較例６〕
基油成分として，ジエチレングリコールジエチルエーテル１９重量％及びポリブテン（動粘度：９０００ｍｍ2／ｓ）８０重量％と，油性剤として，カプリル酸１重量％とを混合して，試料を調製した。なお，この試料は，特開平１１−２０９７８１号公報の抽伸加工用潤滑油に近い形態である。
得られた試料を実施例１と同様の方法で評価した。結果を表４に示す。
比較例６の試料は糸引き性に劣っていた。また，滑り距離も短く，焼付きの発生がみられた。
【００５３】
〔比較例７〕
潤滑添加剤である，２−エチルヘキシルジチオリン酸亜鉛７０重量％と脂肪酸の亜鉛塩３０重量％とを混合して，試料を調製した。なお，この試料は，特許第４５６０１７４号公報の塑性加工用潤滑油組成物の一形態に該当する。
得られた試料を実施例１と同様の方法で評価した。結果を表４に示す。
比較例７の試料は糸引き性に劣っていた。また，滑り距離も短く，焼付きの発生がみられた。
【００５４】
〔比較例８〕
比較例４において，基油として，ポリブテン（動粘度：２４０００ｍｍ2／ｓ）の代わりに，ポリブテン（動粘度：１７００００ｍｍ2／ｓ）を使用したこと以外は，比較例４と同様にして，試料を調製した。
得られた試料を実施例１と同様の方法で評価した。結果を表４に示す。
比較例４と比べて比較例８では，高い動粘度を有するポリブテンを使用したため，得られた試料も高い動粘度を有するが，糸引き性に差がなかった。この結果から，単に潤滑剤の動粘度を上げるだけでは，糸引き性が得られないことがわかる。
【００５５】
〔比較例９〕
実施例５において，分岐オレフィンポリマーであるポリイソブチレン（平均分子量３００万）の量を０．０２重量％から０．０３重量％に変更したこと以外は，実施例５と同様にして，試料を調製した。
得られた試料を実施例１と同様の方法で評価した。結果を表４に示す。
実施例５に比べて，分岐オレフィンポリマーの含有量が多い比較例９では，滑り距離も充分に長く，焼付きもみられなかったが，糸引き性が４５ｃｍとなった。しかし，試料がゼリー状に固化する傾向があり，液流動性低下が認められた。なお，液流動性が低下すると，引抜用潤滑剤の洗浄性が困難となり，作業性が低下する。
【００５６】
【表４】
2019038971.tif 000005
【００５７】
表３及び４に記載の材料について以下に示す。
鉱油；鉱物油（動粘度４８０ｍｍ2／ｓ）
ポリブテンＡ；ポリブテン（動粘度２４，０００ｍｍ2／ｓ）
ポリブテンＢ；ポリブテン（動粘度９，０００ｍｍ2／ｓ）
ポリブテンＣ；ポリブテン（動粘度２，１００ｍｍ2／ｓ）
ポリブテンＤ；ポリブテン（動粘度１７０，０００ｍｍ2／ｓ）
油性剤Ａ；オレイン酸
油性剤Ｂ；菜種油
油性剤Ｃ；Ｃ１４−１５分岐・直鎖アルコール 混合物 
非鉄防食剤；ベンゾトリアゾール
分岐オレフィンポリマーＡ：ポリイソブチレン（平均分子量１６０万）
分岐オレフィンポリマーＢ；ポリイソブチレン（平均分子量６万）
分岐オレフィンポリマーＣ；ポリイソブチレン（平均分子量３００万）
分岐オレフィンポリマーＤ；ポリイソプレン（平均分子量５０万）
溶剤Ａ；ジエチレングリコールジエチルエーテル
油性剤Ｄ；ダイマー酸
油性剤Ｅ；ステアリン酸ブチルエステル
油性剤Ｆ；Ｃ１４−１５分岐アルコール混合物
油性剤Ｇ；カプリル酸
潤滑添加剤Ａ；カルナバ蝋
潤滑添加剤Ｂ；２−エチルヘキシルジチオリン酸亜鉛
潤滑添加剤Ｃ；脂肪酸の亜鉛塩
【符号の説明】
【００５８】
１    引抜用潤滑剤
２    アルミニウム試験板
３    支持台
４    円柱棒
５    鋼球
６    超硬ダイス
７    非鉄金属細線
Ｗ    荷重
【図１】
2019038971.tif 000006
【図２】
2019038971.tif 000007